FR 2334708 A1 19770708 FR 7538568 A 19751209 L'objet de l'invention concerne un procedé de fabrication pour l'obtention d'un film de polyethylêne a transparence modifiée. Il est destiné à produire un "effet de serre" presentant un grand intérêt en agriculture comme couverture pour serres capteur solaire et techniques équivalentes. Jusqu'à ce jour pour obtenir des films à effet de serre" dont la transparence dans le spectre infra-rouge devait être mo difie de manière à rester élevée dans le proche infra-rouge (jusqu'a' 3 microns environ) et a être le plus faible possible dans les moyennes longueurs d'ondes d'infra-rouge, notamment entre 7 et 15 microns on utilisait des charges minérales. Ces agents dont les effets ne pouvaient être controlés en leur défaut de repartition et leur nature ne donnaient pas toujours les résultats recherchés. Ce produit suivant l'invention supprime ces inconvénients et permet d'obtenir "l'Effet de Serre" d'une façon homogène sur toute surface du film en laissant passer les calories venant du soleil et arrêtant la "fuite"tdes calories dues au rayonnement du sol ou de tout autre corps noir capteur d'énergie solaire. Ce produit est obtenu par l'adjonction dans le polyethylene des microbilles de verre à granulation moyenne de 10 microns ayant une densité réelle de 2,45 et apparente de I,5. Suivant un mode de réalisatiqn donné à titre d'exemple non limitatif pour un film dont la transparence reste élevée dans le spectre visible et le proche infra rouge et la plus faible possible dans les,hoyennes longueurs d'ondes de l'infrarouge notamment dans celles indiquées pour obtenir nlteffet & serre maximum, on effectue d'abord une préparation melange maitre-a 30% de microbilles de verre à la densité indiquée en suite on procède à une addition dans la résine polythylene, au moment de l'extrusion du film d'une proportion de 20 à 25% de ce mélange maitre. Le malaxage a froid est completé par le mélange à chaud au moment de l'extrusion qui par l'étirage repartit dans la masse l'agent modificateur. Ce dernier finalement fonctionne dans la pellicule obtenue d'une façon homogène pour obtenir l'etat de serre. I1 est possible également de teinter ces microbilles ou d'y ajouter tel agent selectif suivant les applications. Les applications de ce produit nouveau s'étendant aux recouvrement des "serres" mais aussi aux capteurs solaires et à toutes les installations ou l'effet de serre est utilisable. Toutefois les quantité, qualités et nature des agents pourront varier dans la limite des equivalents sans changer pour cela la conception génèrale de l'invention qui vient d'être décrite. R E V E N D I C A T I O N S I / Procedé de fabrication pour l'obtention dTun film de pclyetïiylene a transparence modifié pour obtenir un "effet de serre "laissant passer les calories venant du soleil et arrêtant la "fuite" des calories due au rayonnement du soleil et d'une substance a echauffer se caractérisant par la combinaison nouvelle de nicrobilles en verre monocalcique.avec un film de polythylene. 20/ Procedé suivant la revendication I se caractérisant par le fait que les microbilles en verre monocalcique doivent avoir une grenulation moyenne de l'ordre de 10 microns, une densité reelle de 2,45 et une densité apparente de 1,5. 3 / Procedé suivant la revendication I, se caractérisant par le fait que le melange s'effectue en deux temps, d'abord par la confection d'un mélange maitre à 30% de microbilles de verre, en suite par une addition dans la resine polyethy lene au moment de l'intrusion du film, de 20 à 25% de ce melange maitre.